ミネラルウール、特にロックウール又はグラスウールを基礎材料とする絶縁製品のためのサイズ剤組成物であり、ホルムアルデヒドを含まず、窒素化合物を含まず、且つ有機ポリカルボン酸を含まないサイズ剤組成物であって、以下のものを含むことを特徴とするサイズ剤組成物。少なくとも1種の非還元糖無機酸のアルカリ金属塩、アルカリ土類金属塩、遷移金属塩又は卑金属塩から選ばれる少なくとも1種の無機酸金属塩前記非還元糖が最大で10の糖単位を含むオリゴ糖であることを特徴とする、請求項1記載の組成物。前記非還元糖が二糖類、三糖類、四糖類又は五糖類であることを特徴とする、請求項2記載の組成物。前記非還元糖がトレハロース、イソトレハロース、スクロース、メレジトース、ゲンチアノース、ラフィノース、エルロース、ウンベリフェロース、スタキオース又はベルバスコースであることを特徴とする、請求項1~3の1つに記載の組成物。前記無機酸金属塩がナトリウム、マグネシウム、鉄、コバルト、ニッケル、銅、亜鉛又はアルミニウム塩、好ましくはアルミニウム又は銅塩であることを特徴とする、請求項1~4の1つに記載の組成物。前記無機酸金属塩が硫酸塩、塩化物、硝酸塩、リン酸塩及び炭酸塩から選ばれ、好ましくは硫酸塩及び塩化物から選ばれる、請求項5記載の組成物。前記無機酸金属塩が硫酸アルミニウム、硫酸銅、硫酸アルミニウムカリウム又はカリウムみょうばん及び塩化アルミニウムであり、好ましくは硫酸アルミニウム及び硫酸銅であることを特徴とする、請求項5又は6記載の組成物。前記無機酸金属塩が、前記非還元糖と前記無機酸金属塩から構成される混合物の総重量の1~30重量、好ましくは3~20に相当し、有利には5~15に相当することを特徴とする、請求項1~7の1つに記載の組成物。下記の添加剤を、非還元糖と無機酸金属塩の100重量部に基づいて計算して以下の割合で更に含むことを特徴とする、請求項1~8の1つに記載の組成物。0~2部のシラン、特にアミノシラン0~20部、好ましくは4~15部の油0~20部、好ましくは0~10部のグリセロール0~5部のシリコーン0~30部の増量剤請求項1~9の1つに記載のサイズ剤組成物を使ってサイズ処理されている、ミネラルウール、特にグラスウール又はロックウールを基礎材料とする防音及び/又は断熱製品。請求項1~9の1つに記載のサイズ剤組成物を使ってサイズ処理されている、鉱物繊維、特にガラス繊維又は岩石繊維の、ベール。請求項10記載のミネラルウールを基礎材料とする防音及び/又は断熱製品あるいは請求項11記載の鉱物繊維のベールの製造方法であり、当該ミネラルウール又は当該鉱物繊維を製造し、サイズ剤組成物を当該ウール又は当該繊維に供給し、そして当該ウール又は当該繊維を当該サイズ剤が架橋し不融性のバインダーが生成するのを可能にする温度で処理する製造方法であって、前記サイズ剤組成物が、少なくとも1種の非還元糖、及び無機酸のアルカリ金属塩、アルカリ土類金属塩、遷移金属塩又は卑金属塩から選ばれる少なくとも1種の無機酸金属塩、を含むことを特徴とする、防音及び/又は断熱製品あるいは鉱物繊維のベールの製造方法。本発明の目的は、ミネラルウール、特にグラスウール又はロックウールを基礎材料とする絶縁製品のためのサイズ剤組成物であって、ホルムアルデヒドとその他の窒素化合物を含まないサイズ剤組成物を提供することである。更に、そのサイズ剤組成物は、モル質量が1000未満の有機ポリカルボン酸を含まず、好ましくは有機ポリカルボン酸を完全に含まない。この目的達成のために、本発明は、少なくとも1種の非還元糖、及び無機酸のアルカリ金属塩、アルカリ土類金属塩、遷移金属塩又は卑金属塩から選ばれる少なくとも1種の無機酸金属塩、を含むサイズ剤組成物を提供する。非還元糖という表現は、通常の意味で理解されるべきであり、すなわちいくつかの糖単位から構成された糖であり、ヘミアセタールOH基を有しているその炭素1が結合に関与しているものと理解されるべきである。本発明による非還元糖は、最大で10の糖単位を含む非還元オリゴ糖である。そのような非還元糖の例として、二糖類、例えばトレハロース、イソトレハロース、スクロース及びイソスクロースなどや、三糖類、例えばメレジトース、ゲンチアノース、ラフィノース、エルロース及びウンベリフェロースなどや、四糖類、例えばスタキオースなどや、五糖類、例えばベルバスコースなど、を挙げることができる。好ましいのはスクロースとトレハロースであり、更によりよいのがスクロースである。無機酸金属塩は、熱の作用下で非還元糖と反応して、最終的なバインダーを構成するポリマー網状組織を形成する。こうして形成されたポリマー網状組織は、ミネラルウールの繊維の連結点における結合を確立する。既に示したように、無機酸金属塩は無機酸のアルカリ金属塩、アルカリ土類金属塩、遷移金属塩又は卑金属塩から選ばれる。好ましくは、それはナトリウム、マグネシウム、鉄、コバルト、ニッケル、銅、亜鉛又はアルミニウム塩であり、アルミニウム又は銅の塩が有利である。無機酸金属塩は、硫酸塩、塩化物、硝酸塩、リン酸塩及び炭酸塩から選ばれるのが有利であり、更によりよいのは硫酸塩及び塩化物から選ばれる。好ましいものは、硫酸アルミニウム、硫酸銅、硫酸アルミニウムカリウム又はカリウムみょうばん及び塩化アルミニウムであり、特に好ましいのは硫酸アルミニウム及び硫酸銅である。サイズ剤組成物において、無機酸金属塩は、非還元糖と無機酸金属塩から構成される混合物の総重量の1~30重量、好ましくは3~20に相当し、5~15に相当するのが有利である。本発明によるサイズ剤は、下記の通常の添加剤を、非還元糖と無機酸金属塩の100重量部に基づいて計算して以下の割合で含むこともできる。0~2部のシラン、特にアミノシラン。0~20部、好ましくは4~15部の油。0~20部、好ましくは0~10部のグリセロール。0~5部のシリコーン。0~30部の増量剤。これらの添加剤の役割は周知であり、あらためて簡単に言えば、シランは繊維とバインダーとを結合するための薬剤であり、老化防止剤としても働き、油は防塵疎水性薬剤であり、グリセロールは可塑剤として働いてサイズ剤組成物が前もってゲル化するのを防ぐのを可能にし、シリコーンは絶縁製品による水の吸収を少なくする役割を有する疎水性薬剤であり、増量剤は水性のサイズ剤組成物に可溶であるか分散可能な有機又は無機の充填剤であって、特にサイズ剤組成物の価格を下げるのを可能にする。サイズ剤組成物は、使用する無機酸金属塩の性質によって、一般に2から10まで大幅に変動するpH、有利には酸性の、特に6以下のpHを示す。サイズ剤組成物は、鉱物繊維、特にガラス又は鉱物繊維に適用することを意図するものである。通常、サイズ剤組成物は、鉱物繊維がサイズ剤の架橋と不融性のバインダーの形成を可能にする温度で後に処理される繊維のウェブの形でもって受け取り部材上に集められる前に、遠心装置の出口で、鉱物繊維に供給される。本発明によるサイズ剤の架橋は、100~200°C程度の温度で、一般には通常のホルムアルデヒド-フェノール樹脂のそれと同程度の温度で、特に110°C以上、好ましくは170°C以下の温度で、行われる。サイズ処理されたこれらの繊維から得られた防音及び/又は断熱製品もまた、本発明の対象である。これらの製品は一般に、ミネラルウール、すなわちグラスウール又はロックウールの、マット又はフェルトの形でもって、あるいは、特に当該マット又は当該フェルト上の表面被覆を形成することを意図して、鉱物繊維の、すなわちやはりガラス繊維又は岩石繊維の、ベールの形でもって提供される。以下の例は、本発明を限定することなしに、本発明を説明するのを可能にする。これらの例では、以下のものを測定する。ポリマー材料の粘弾性挙動特性を明らかにするのを可能にする動的機械分析DMA法による架橋開始温度TCと緻密化温度TD。その手順は次のとおりである。ワットマン紙の試料にサイズ剤組成物有機固形分含有量40程度を含浸させ、次いで試料を2つのあごの間に水平に固定する。加えたひずみの関数として応力を測定するための装置を装備した振動する構成部品を、試料の上面に配置する。この装置は、弾性率E’を計算するのを可能にする。試料を4°C/分の速度で20°Cから250°Cまで変化する温度に加熱する。弾性率E’MPaの変化曲線を測定値から温度°Cの関数としてプロットする。曲線の一般的な様子を図1に示す。弾性率E’が最初に上昇するのに対応する架橋開始の温度の値°Cと、弾性率E’の2回目の上昇がある場合、これに対応するポリマー網状組織の緻密化の温度の値°Cを、曲線により求める。25°Cで100s1の剪断速度でプレート/プレート回転タイプのレオメーターを使って、mPasで表される粘度。試料の固形分含有量は30重量である。30重量の固形分を含むサイズ剤組成物の、ガラス基材上での接触角。絶縁製品から型打ちによって切り抜いた試料の標準規格ASTMC686-71Tによる引張強さ。試料は、長さ122mm、幅46mm、外縁の切り抜きの曲率半径38mm、内縁の切り抜きの曲率半径12.5mmの円環体の形状を有する。試料を、試験機の、一方が可動で一定速度で移動する2つの円筒状マンドレルの間に配置する。試料の破断力Fニュートンを測定し、そして破断力Fの試料の重量に対する比として定義される引張強さTSを計算する。引張強さは、製造後初期引張強さとオートクレーブ内で105°Cの温度及び100の相対湿度で15分間老化を加速後TS15に測定する。絶縁製品の初期厚さと、4.8/1に等しい圧縮度圧縮下での厚さに対する公称厚さの比であるとして定義されるで1時間、24時間及び30日後の厚さ。これらの厚さの測定値は製品の良好な寸法挙動を評価するのを可能にする。標準規格EN13162による、W/m×°Kで表される熱伝導率係数。例1~6表1に見られる成分を含むサイズ剤組成物を調製する。量は重量部数で表されている。これらのサイズ剤組成物は、非還元糖又は還元糖と無機酸金属塩を水の入った容器へ、これらの成分が完全に溶解するまで勢いよくかき混ぜながら連続して加えることにより調製される。表1に見られるサイズ剤組成物の特性も、国際公開第01/96254号パンフレットの例2、試験1により調製したホルムアルデヒド-フェノールと尿素を含む通常のサイズ剤組成物対照と比較して評価する。本発明による例1と2のサイズ剤組成物は、ポリマー網状組織について、グルコースを含む比較例3と4のものより低い緻密化温度TDを示し、温度差は硫酸アルミニウム例1と3の場合に26°C、硫酸銅例2と4の場合に13°Cである。例1と2のこのほかの特性は比較例3と4のものと同様であり、特に粘度と接触角は低い値を保持していて、これは鉱物繊維への、特にスプレーでの、良好な塗布を可能にする。例1と2の架橋開始温度TCは、無機酸金属塩を含まない比較例5と6のそれよりも著しく低い。この温度はまた、フェノール樹脂対照のそれよりも低い。例7、8これらの例は、パイロット規模のラインでの絶縁製品の製造を説明する。例2と比較例4のサイズ剤組成物を、100重量部の糖及び硫酸銅当たりに1部のγ-アミノプロピルトリエトキシシランと8部の鉱油を加えて、使用する。これらのサイズ剤組成物はそれぞれ例7及び例8比較例を構成する。内部遠心技術によりグラスウールを製造する。この技術では、溶融した組成物を受け取るためのチャンバーを形成するバスケットと多数の孔をあけた外周バンドとを含み、遠心ディスクと用ばれる用具を用いて、溶融ガラス組成物を繊維に変える。ディスクは垂直に位置するその対称軸の周りを回転し、組成物が遠心力の作用を受け孔を通して排出されて、孔から出てくる材料を引き抜き用のガス流を用いて抜き出して繊維にする。通常は、形成されたばかりのグラスウールを覆ってサイズ剤組成物を均一に分配するように、繊維形成用ディスクの下にサイズ剤スプレーリングを配置する。こうしてサイズ処理したミネラルウールを、幅が2.4mのベルトコンベヤーで集め、それはコンベヤーの表面でウェブの形をしたミネラルウールを保持する内部抜き出しボックスを備えている。ウェブは270°Cに保持された炉を連続的に通過し、そこでサイズ剤の成分が重合してバインダーを生成する。最終の絶縁製品は17.5kg/m3の公称密度を有する。絶縁製品の製造中、煙突への窒素の放出は最小レベルのままである。絶縁製品は、以下の特性を示す。例7による絶縁製品は厚さが安定しており、グルコースを含む例8の製品よりも良好な引張強さを示し、増加率は老化前が30、老化後が27である。例9~12表2に示した成分を含み、その量が重量部として表されているサイズ剤組成物を、例1~6の条件下で調製する。